(57)【要約】      （修正有）【課題】ストライエーションが減少した研磨パッドを形成するための装置および方法を提供する。【解決手段】ポリマー材料をタンクに供給するステップ、初期かさ密度を有する微小球をプレナム上方に設けられた多孔質膜を含む貯蔵ホッパに供給するステップ、流動化ガス供給源をプレナムに接続するステップ、ガスをプレナムに送り込むことによって微小球を流動化させ初期かさ密度を下げるステップ、送り出しシステムを設けてポリマー材料及び微小球を混合機に送り出すステップ、ポリマー材料と微小球との混合物を形成するステップ、混合物を型に注入して成形物を形成するステップ、及び成形物を研磨パッドに切り出すステップを含む。【選択図】なし【特許請求の範囲】
【請求項１】
ケミカルメカニカル研磨パッドを形成する方法であって、
ポリマー材料をタンクに供給するステップ、
初期かさ密度を有する微小球を、プレナムの上方に設けられた多孔質膜をさらに含む貯蔵ホッパに供給するステップ、
ガス導入ラインを介して流動化ガス供給源を前記プレナムに接続するステップ、
ガスを前記プレナムに送り込むことによって前記微小球を流動化させ、前記初期かさ密度を下げるステップ、
送り出しシステムを設けて前記ポリマー材料及び前記微小球を混合機に送り出すステップ、
前記ポリマー材料と前記微小球との混合物を形成するステップ、
前記混合物を型に注入して成形物を形成するステップ、及び
前記成形物を研磨パッドに切り出すステップ
を含む方法。
【請求項２】
前記微小球を流動化するステップが、前記初期かさ密度を少なくとも２０％下げる、請求項１記載の方法。
【請求項３】
前記多孔質膜が、０．１５２m/secの標準ガス速度で０．４９８〜１３．７８０kPaの圧力降下の透過率を達成する、請求項１記載の方法。
【請求項４】
再循環ループを設けて、前記微小球を前記混合機に送り出す前に前記微小球を再循環させて前記貯蔵ホッパに戻すステップをさらに含む、請求項１記載の方法。
【請求項５】
マスフローセンサを設けて前記微小球の連続かさ密度を計測するステップをさらに含む、請求項４記載の方法。
【請求項６】
二次流動化ガス供給源を設けて前記微小球のかさ密度をさらに下げるステップをさらに含む、請求項４記載の方法。
【請求項７】
前記貯蔵ホッパ中に攪拌機を設けて前記微小球の流動化を促進するステップをさらに含む、請求項１記載の方法。
【請求項８】
前記混合物を注入する前に前記混合機をガス抜きするステップをさらに含む、請求項１記載の方法。
【請求項９】
前記微小球が、ポリビニルアルコール、ペクチン、ポリビニルピロリドン、ヒドロキシエチルセルロース、メチルセルロース、ヒドロプロピルメチルセルロース、カルボキシメチルセルロース、ヒドロキシプロピルセルロース、ポリアクリル酸、ポリアクリルアミド、ポリエチレングリコール、ポリヒドロキシエーテルアクリライト、デンプン、マレイン酸コポリマー、ポリエチレンオキシド、ポリウレタン、シクロデキストリン、アクリロニトリルと塩化ビニリデンとのコポリマー及びこれらの組み合わせを含む、請求項１記載の方法。
【請求項１０】
前記ポリマー材料が、ポリウレタン、ポリカーボネート、ポリエステル、シリコーン、ポリイミド、ポリスルホン、ポリ塩化ビニル、ポリアクリロニトリル、ポリメチルメタクリレート、ポリフッ化ビニリデン、ポリエチレンテレフタレート、ポリエーテルエーテルケトン、ポリエーテルケトン、ポリエーテルイミド、エチルビニルアセテート、ポリ酪酸ビニル、ポリ酢酸ビニル、アクリロニトリルブタジエンスチレン、フッ素化エチレンプロピレン及びペルフルオロアルコキシポリマーならびにこれらの組み合わせを含む、請求項１記載の方法。
【発明の詳細な説明】
【技術分野】
【０００１】
本発明は、ケミカルメカニカルプラナリゼーションのための研磨パッドに関し、特に、ストライエーションが減少した研磨パッドに関する。さらに、本発明は、ストライエーションが減少した研磨パッドを形成するための装置及び方法に関する。
【背景技術】
【０００２】
集積回路及び他の電子デバイスの製造においては、導体、半導体及び絶縁材料の多数の層を半導体ウェーハの表面に付着させたり同表面から除去したりする。導体、半導体及び絶縁材料の薄い層は、多数の付着技術によって付着させることができる。最新の加工で一般的な付着技術としては、スパッタリングとも知られる物理蒸着法（ＰＶＤ）、化学蒸着法（ＣＶＤ）、プラズマ化学蒸着法（ＰＥＣＶＤ）及び電気化学的めっき法（ＥＣＰ）がある。
【０００３】
材料層が順次付着され、除去されるにつれ、ウェーハの一番上の表面が非平坦になる。後続の半導体加工（たとえばメタライゼーション）はウェーハが平坦面を有することを要するため、ウェーハは平坦化されなければならない。望ましくない表面凹凸ならびに表面欠陥、たとえば粗面、凝集した材料、結晶格子の損傷、スクラッチ及び汚染された層又は材料を除去する際にはプラナリゼーションが有用である。
【０００４】
ケミカルメカニカルプラナリゼーション又はケミカルメカニカルポリッシング（ＣＭＰ）は、半導体ウェーハのような基材を平坦化するために使用される一般的な技術である。従来のＣＭＰでは、ウェーハがキャリヤアセンブリに取り付けられ、ＣＭＰ装置中で研磨パッドと接する状態に配置される。キャリヤアセンブリが制御可能な圧力をウェーハに供給して、ウェーハを研磨パッドに押し当てる。パッドは外部駆動力によってウェーハに対して動かされる（たとえば回転させられる）。それと同時に、化学組成物（「スラリー」）又は他の研磨溶液がウェーハと研磨パッドとの間に供給される。このようにして、ウェーハ表面は、パッド表面及びスラリーの化学的かつ機械的作用によって研磨され、平坦化される。
【０００５】
Reinhardtらの米国特許第５，５７８，３６２号は、当該技術で公知の典型的な研磨パッドを開示している。Reinhardtの研磨パッドは、中に分散した微小球を有するポリマーマトリックスを含む。一般に、微小球は、たとえばマスフロー原料送り出しシステムの中で液体ポリマー材料とブレンドされ、混合され、硬化のために型に移される。そして、成型品が切り出されて研磨パッドを形成する。残念ながら、この方法で形成された研磨パッドは、望まれないストライエーションを有することがある。
【０００６】
ストライエーションは、ポリマーマトリックス中の微小球のかさ密度の変化の結果である。換言するならば、微小球の濃度が高め及び低めである異なる区域がポリマーマトリックス中に存在する。たとえば、Reinhardtの研磨パッドでは、微小球の低い真密度がマスフロー原料送り出しシステム中の微小球の自由な又は途切れのない流れを阻止する。その結果、微小球は、送り出し過程の異なるポイントで異なる程度に「凝集」する傾向にある（すなわち、かさ密度の変化又はストライエーションを生じさせる）。これらのストライエーションは、一つの研磨パッドから次の研磨パッドまで予測不可能かつおそらくは有害な研磨性能を生じさせるおそれがあるため、望ましくない。そのうえ、これらのストライエーションは、パッドそのものの中で研磨性能にマイナスの影響を及ぼすことがある。
【０００７】
通常、これらのストライエーションは、重力、種々の貯蔵ホッパ設計、機械的力（たとえば振動）及び手作業の定期的な試料計測、加工条件の調節及び再計測を組み合わせて使用してかさ密度を測定することによって最小限にされてきた。しかし、従来技術の装置及び方法は、かさ密度を制御することにおいて、ＣＭＰ産業の増大し続ける要求を満たすのには不十分かつ非効率的である。
【発明の開示】
【発明が解決しようとする課題】
【０００８】
したがって、要望されているものは、ストライエーションが減少した研磨パッドである。そのうえ、要望されているものは、ストライエーションが減少した研磨パッドを形成する装置及び効率的な方法である。
【課題を解決するための手段】
【０００９】
本発明の第一の態様で、ケミカルメカニカル研磨パッドを形成する方法であって、ポリマー材料をタンクに供給するステップ、初期かさ密度を有する微小球を、プレナムの上方に設けられた多孔質膜をさらに含む貯蔵ホッパに供給するステップ、ガス導入ラインを介して流動化ガス供給源をプレナムに接続するステップ、ガスをプレナムに送り込むことによって微小球を流動化させ、初期かさ密度を下げるステップ、送り出しシステムを設けてポリマー材料及び微小球を混合機に送り出すステップ、ポリマー材料と微小球との混合物を形成するステップ、混合物を型に注入して成形物を形成するステップ、及び成形物を研磨パッドに切り出すステップを含む方法が提供される。
【発明を実施するための最良の形態】
【００１０】
本発明は、ストライエーションが減少した研磨パッドを提供する。さらに、本発明は、ストライエーションが減少した研磨パッドを形成するための新規な装置及び方法を提供する。特に、本発明は、独自のかさ密度制御装置を使用して研磨パッドにおけるストライエーションを減らす。かさ密度制御装置は、微小球を貯蔵するための新規な貯蔵ホッパを含む。貯蔵ホッパはさらに、プレナムの上方に設けられた多孔質膜及びガス導入ラインを介してプレナムに接続された流動化ガス供給源を含む。ガスがプレナムに送り込まれ、そのガスが多孔質膜を透過し、貯蔵ホッパ中の微小球を流動化させる、又はその初期かさ密度を下げる。好ましくは、微小球の初期かさ密度を少なくとも２０％下げる。初期かさ密度におけるこの低下が、一貫した途切れのない微小球の流れを可能にし、かさ密度の変化を小さくし、それが転じて、新規な研磨パッドにおけるストライエーションを減らす。本明細書で定義する「初期かさ密度」とは、微小球の真密度である。
【００１１】
図１を参照すると、本発明の研磨パッド１が示されている。研磨パッド１は、研磨層又はパッド４及び省略可能な下層又はパッド２を含む。下層２は、フェルト地のポリウレタン、たとえば米デラウェア州NewarkのRohm and Haas Electronic Materials CMP社（「ＲＨＥＭ」）製のSUBA-IV（商標）パッドでできていることができる。研磨パッド４は、ポリウレタンパッド（たとえば微小球を充填したパッド）、たとえばＲＨＥＭ製のIC1000（商標）パッドを含むことができる。場合によっては、研磨パッド４は、所望により、テキスチャーを施されていてもよい。感圧接着剤層６の薄い層が研磨パッド４と下層２とを合わせて保持することができる。接着剤６は、米ミネソタ州St, Paulの3M Innovative Properties社から市販されているものであってもよい。研磨層４は、終点検出を容易にするためにその中に設けられた透明な窓１４を有してもよい。
【００１２】
次に図２を参照すると、本発明の研磨パッド４を形成するための研磨パッド装置２０が示されている。装置２０は、十分な量の微小球又は微小エレメント４８を保持するサイズの貯蔵ホッパ２２を含む。貯蔵ホッパ２２は、ホッパ２２の底でプレナム２６の上方に配置された多孔質膜２４が設けられている。好ましくは、ポリマー微小球の少なくとも一部は一般に可撓性である。適切なポリマー微小球としては、無機塩、糖及び水溶性粒子がある。このようなポリマー微小球（又は微小エレメント）の例は、ポリビニルアルコール、ペクチン、ポリビニルピロリドン、ヒドロキシエチルセルロース、メチルセルロース、ヒドロプロピルメチルセルロース、カルボキシメチルセルロース、ヒドロキシプロピルセルロース、ポリアクリル酸、ポリアクリルアミド、ポリエチレングリコール、ポリヒドロキシエーテルアクリライト、デンプン、マレイン酸コポリマー、ポリエチレンオキシド、ポリウレタン、シクロデキストリン及びこれらの組み合わせ（たとえば、スウェーデンSundsvallのAkzo NobelのExpancel（商標））を含む。微小球４８を、たとえば分枝化、ブロッキング及び架橋によって化学的に改変して溶解度、膨潤度及び他の性質を変化させてもよい。好ましくは、微小球４８は、１５０μm未満の平均直径を有し、より好ましくは、５０μm未満の平均直径を有する。もっとも好ましくは、微小球４８は、１５μm未満の平均直径を有する。微小球の平均直径は異なってもよく、所望により、異なるサイズの微小球又は種々の微小球の混合物をポリマー材料５２に含浸してもよいことに留意されたい。微小球に好ましい材料は、アクリロニトリルと塩化ビニリデンとのコポリマーである。
【００１３】
さらには、ヘリカル攪拌機３０が貯蔵ホッパ２２の中に設けられ、多孔質膜２４の表面の上方に配置されている。たとえば、ヘリカル攪拌機３０は、多孔質膜２４の表面から０．０１２７m〜０．４５７m上方に設けることができる。好ましくは、ヘリカル攪拌機３０は、多孔質膜２４の表面から０．０１２７m〜０．４m上方に設けることができる。もっとも好ましくは、ヘリカル攪拌機３０は、多孔質膜２４の表面から０．０１２７m〜０．０３８１m上方に設けることができる。ヘリカル攪拌機３０の回転方向及び速度は、微小球４８の、ホッパ２２の外壁に沿う上向き垂直運動７２を攪拌機３０の軸に沿う下向き軸流とともに促進するために事前に決定される。たとえば、ヘリカル攪拌機３０の速度は、５〜１０rpmの範囲に設定することができる。
【００１４】
加えて、装置２０はさらに、ポリマー材料５２を保持するためのタンク５０を含む。本発明では多数のホッパ及びタンクを使用することができることに留意されたい。さらに、装置２０は、第一及び第二の送り出しライン６６、４４からポリマー材料５２と微小球４８との混合物を生成するための混合機６８を含む。プレナム２６の上方に設けられた多孔質膜２４を含む貯蔵ホッパ２２、ヘリカル攪拌機３０及び流動化ガス供給源２３が、いっしょになってかさ密度制御装置２１を構成する。
【００１５】
有利には、多孔質膜２４は、ホッパ２２の外壁から下向きに傾斜して離れて、微小球の自由な流れを促進することができる。好ましくは、多孔質膜２４は、ホッパ２２の壁から下向きに０°〜６０°の浅い角度で傾斜して離れることができる。より好ましくは、多孔質膜２４は、ホッパ２２の壁から下向きに０°〜３０°の浅い角度で傾斜して離れることができる。もっとも好ましくは、多孔質膜２４は、ホッパ２２の壁から下向きに０°〜１５°の浅い角度で傾斜して離れることができる。加えて、多孔質膜２４は、プレナム２６を通過し、送りライン３４に接続する吐き出し口３２を含む。さらには、送りライン３４は、直接送りライン１９によってポンプ４６に接続したのち、ポリマー材料５２との混合のために混合機６８に入ることができる。
【００１６】
有利には、多孔質膜２４は、たとえば、焼結金属、圧縮ワイヤシート、ポリエステルフェルト、ガラスフリット又は０．１５２m/secの標準ガス速度で０．４９８〜１３．７８０kPaの圧力降下の透過率を達成することができる他の材料から製造することができる。より好ましくは、多孔質膜２４は、０．１５２m/secの標準ガス速度で０．４９８〜６．８９０kPaの圧力降下の透過率を達成することができる材料である。もっとも好ましくは、多孔質膜２４は、０．１５２m/secの標準ガス速度で０．４９８〜３．４４５kPaの圧力降下の透過率を達成することができる材料である。
【００１７】
作動中、流動化ガス２８がガス導入ライン２７からプレナム２６に送り込まれる。ガス弁２５が、流動化ガス供給源２３からプレナム２６に供給されるガスの量を調整する。ガスは、多孔質膜２４の圧力降下を達成するのに必要な流量で供給される。このようにして、流動化ガス２８は多孔質膜２４を透過し、微小球４８に作用する。換言するならば、流動化ガス２８は、微小球４８を流動化する、又はそのかさ密度を下げて、微小球４８の自由な流れを促進し、研磨パッド４におけるストライエーションを減らす。好ましくは、流動化ガス（たとえばアルゴン、ヘリウム及び窒素）は、微小球４８又はポリマー材料５２と有害な反応を起こさない。
【００１８】
有利には、ホッパ２２からの微小球４８の流れを促進するためには、微小球４８の初期かさ密度を少なくとも２０％下げるべきである。先に論じたように、「初期かさ密度」は微小球の真密度である。本明細書全体を通じて、かさ密度は、温度制御式比重びんにより、ヘリウムガスを使用して計測した。より好ましくは、微小球４８のかさ密度は、微小球の初期かさ密度値に比較して、少なくとも３０％下げるべきである。もっとも好ましくは、微小球４８のかさ密度は、微小球の初期かさ密度値に比較して、少なくとも３５％下げるべきである。たとえば、微小球（たとえばExpancel）が４２kg/m3以下の初期かさ密度値を有する場合、微小球は、かさ密度を３３．６kg/m3以下の値まで（２０％）下げられるか、流動化されるべきである。より好ましくは、微小球が４２kg/m3以下の初期かさ密度値を有する場合、微小球は、かさ密度を２９．４kg/m3以下の値まで（３０％）下げられるか、流動化されるべきである。もっとも好ましくは、微小球が４２kg/m3以下の初期かさ密度値を有する場合、微小球は、かさ密度を２７．３kg/m3以下の値まで（３５％）下げられるか、流動化されるべきである。
【００１９】
場合によっては、送りライン３４を再循環ループ３６に直結してもよい。再循環ループ３６は、マスフローメータ３８、再循環ポンプ４０、第二の流動化ガス供給源１７、そらせ弁１５及び戻りライン４２からなる。マスフローメータ３８は、たとえば、米コロラド州BoulderのMicromotionから購入することができる。再循環ポンプ４０は、接触潤滑を要しないダイアフラム型、ぜん動型、サイン型又はローブ型ポンプであることができる。ライン３４及び４２は、防錆金属、プラスチック又はポリマー材料を含むことができる。再循環ループ３６の非存在では、送りライン３４は、先に論じたように、計量ポンプ４６に直結することができる。
【００２０】
再循環ループ３６は、微小球４８をホッパ２２中でより均一に分散させるのに役立ち、密度の層別化のおそれを減らす。換言するならば、フローメータ３８を含む再循環ループ３６は、微小球４８のかさ密度を計測し、表示し、制御する効率的な方法を考慮している。したがって、かさ密度制御装置２１は、所望のかさ密度が達成されるまで微小球４８を再循環させるための再循環ループ３６をさらに含む。
【００２１】
有利には、マスフローメータ３８は、微小球４８の連続的なかさ密度を計測するための自動化方法を提供する。マスフローメータ３８は、密度又はマスフローを計測し、計測値を表示することができる。あるいはまた、マスフローメータ３８又は再循環ループ３６の非存在では、微小球４８のかさ密度は、手動により、流動化した微小球４８を、スケール（図示せず）と関連させた送り出しライン４４から定期的にサンプリングすることによってモニタすることもできる。
【００２２】
作動中、マスフローメータ３８は、微小球４８の進入かさ密度を計測する。計算されたかさ密度が許容しうる所定範囲内であるならば、計測された微小球４８は、そらせ弁１５によって計量ポンプ４６に送られ、送り出しライン４４を介して混合機６８に送られる。計算されたかさ密度が高すぎるか低すぎるならば、計測された微小球４８は、そらせ弁１５によって再循環ポンプ４０に送られ、戻りライン４２を介して貯蔵ホッパ２２に戻されて再び流動化される。換言するならば、かさ密度が高すぎるならば、さらなる流動化が実施され、かさ密度が低すぎるならば、流動化が軽減され、微小球はかさ密度を増大させる。さらには、計算されたかさ密度が高すぎるならば、計測された微小球は、そらせ弁１５によって再循環ポンプ４０に送られ、そこで、第二の流動化ガス供給源１７によって供給されるさらなる流動化ガスが再循環ポンプ４０の受け側に直接送り込まれる。さらなる流動化ガスを供給することにより、再循環ポンプ４０及び戻りライン４２でかさ密度を効果的に下げて、送りライン３４に入る微小球４８をより低いかさ密度にすることができる。微小球４８は、ホッパ２２の底にある吐き出し口３２からの微小球４８の吐き出しを妨げないいかなるレベルでホッパ２２に戻してもよいことに留意されたい。
【００２３】
同様に、第二のヘリカル攪拌機５４がタンク５０の中に設けられている。第二のヘリカル攪拌機５４の回転方向及び速度は、ポリマー材料５２の、タンク５０の外壁に沿う上向き垂直運動７２を第二のヘリカル攪拌機５４の軸に沿う下向き軸流とともに促進するために事前に決定される。
【００２４】
ポリマー材料５２は、第二の再循環ループ６２の第二の送りライン５６に接続する、タンク５０の底にある開口を介して送られる。第二の再循環ループ６２は、第二の送りライン５６、第二の計量ポンプ５８、そらせ弁６０及び戻りライン６４からなる。第二の計量ポンプ５８は、接触潤滑を要しないダイアフラム型、ぜん動型、サイン型又はローブ型ポンプであることができる。ライン５６及び６４は、防錆金属、プラスチック又はポリマー材料を含むことができる。
【００２５】
作動中、ポリマー材料５２及び微小球４８が、送り出しシステム、すなわち第一の送り出しライン６６及び第二の送り出しライン４４を介して混合機６８に送り込まれる。微小球４８とポリマー材料５２とが適切に混合されたのち、その混合物が型７０に供給され、それが加熱され、切り出されて研磨パッド４を形成する。有利には、場合によっては混合機６８をガス抜きして、微小球を流動化するのに使用した過剰なガスを逃がしてもよい。
【００２６】
したがって、図３に示すように、本発明は、ケミカルメカニカル研磨パッドを形成する方法であって、ポリマー材料５２をタンク５０に供給するステップ１０１、及び初期かさ密度を有する微小球４８を、プレナム２６の上方に設けられた多孔質膜２４をさらに含む貯蔵ホッパ２２に供給するステップ１０３を含む方法を提供する。加えて、ステップ１０５が、ガス導入ライン２７を介して流動化ガス供給源２３をプレナム２６に接続するステップを提供する。ステップ１０７が、ガス２８をプレナム２６に送り込むことによって微小球４８を流動化させ、初期かさ密度を下げるステップを提供する。ステップ１０９が、送り出しシステムを設けてポリマー材料５２及び微小球４８を混合機６８に送り出すステップを提供する。ステップ１１１が、ポリマー材料５２と微小球４８との混合物を形成するステップを提供する。ステップ１１３が、混合物を型７０に注入し、成形物を研磨パッド４に切り出すステップを提供する。
【００２７】
本実施態様は、「１ホッパ、１タンク」システムに関して記載したが、本発明はそのように限定されないということに留意されたい。換言するならば、微小球及びポリマー材料をそれぞれ貯蔵するための多数のホッパ及びタンクを使用してもよい。たとえば、図４には、貯蔵ホッパ２２及びタンク５０、７１を含む装置が示されている。タンク５０と同様に、第三のヘリカル攪拌機７６がタンク７１の中に設けられている。第三のヘリカル攪拌機７６の回転方向及び速度は、硬化剤７４の、タンク７１の外壁に沿う上向き垂直運動７２を第三のヘリカル攪拌機７６の軸に沿う下向き軸流とともに促進するために事前に決定される。この実施態様では、タンク５０は、以下さらに論じる「プレポリマー」材料を含む。
【００２８】
硬化剤７４は、第三の再循環ループ８６の第三の送りライン７８に接続する、タンク７１の底にある開口を介して送られる。第三の再循環ループ８６は、そらせ弁８２及び戻りライン８８からなる。第三の計量ポンプ８０は、接触潤滑を要しないダイアフラム型、ぜん動型、サイン型又はローブ型ポンプであることができる。ライン７８及び８８は、防錆金属、プラスチック又はポリマー材料を含むことができる。さらには、硬化剤７４を混合機６８に送り込む第三の送り出しライン８４が設けられている。簡潔に示すため、微小球の再循環ループ３６中に存在する部品のいくつか（たとえばマスフローメータ３８）が、ポリマー材料の再循環ループ６２、８６中には記入されていないということに留意されたい。しかし、再循環ループ６２、８６は、微小球４８の再循環ループ３６の特徴のすべて又はいくつかを含むことができる。
【００２９】
さらには、本発明の典型的な実施態様では、研磨パッド４のポリマー材料は、ポリイソシアネート含有材料（「プレポリマー」）から製造される。プレポリマーは、ポリイソシアネート（たとえばジイソシアネート）とヒドロキシル含有材料との反応生成物である。ポリイソシアネートは、脂肪族又は芳香族であることができる。そして、プレポリマーを硬化剤で硬化させる。好ましいポリイソシアネートとしては、メチレンビス４，４′−シクロヘキシルイソシアネート、シクロヘキシルジイソシアネート、イソホロンジイソシアネート、ヘキサメチレンジイソシアネート、プロピレン−１，２−ジイソシアネート、テトラメチレン−１，４−ジイソシアネート、１，６−ヘキサメチレン−ジイソシアネート、ドデカン−１，１２−ジイソシアネート、シクロブタン−１，３−ジイソシアネート、シクロヘキサン−１，３−ジイソシアネート、シクロヘキサン−１，４−ジイソシアネート、１−イソシアナト−３，３，５−トリメチル−５−イソシアナトメチルシクロヘキサン、メチルシクロヘキシレンジイソシアネート、ヘキサメチレンジイソシアネートのトリイソシアネート、２，４，４−トリメチル−１，６−ヘキサンジイソシアネートのトリイソシアネート、ヘキサメチレンジイソシアネートのウレトジオン、エチレンジイソシアネート、２，２，４−トリメチルヘキサメチレンジイソシアネート、２，４，４−トリメチルヘキサメチレンジイソシアネート、ジシクロヘキシルメタンジイソシアネート及びこれらの混合物があるが、これらに限定されない。好ましいポリイソシアネートは脂肪族である。好ましい脂肪族ポリイソシアネートは、１４％未満の未反応のイソシアネート基を有する。
【００３０】
有利には、ヒドロキシル含有材料はポリオールである。典型的なポリオールとしては、ポリエーテルポリオール、ヒドロキシ終端化ポリブタジエン（部分的／完全に水素化された誘導体を含む）、ポリエステルポリオール、ポリカプロラクトンポリオール、ポリカーボネートポリオール及びこれらの混合物があるが、これらに限定されない。
【００３１】
一つの好ましい実施態様では、ポリオールはポリエーテルポリオールを含む。例は、ポリテトラメチレンエーテルグリコール（「ＰＴＭＥＧ」）、ポリエチレンプロピレングリコール、ポリオキシプロピレングリコール及びこれらの混合物を含むが、これらに限定されない。炭化水素鎖は、飽和又は不飽和結合を有することもできるし、置換又は非置換の芳香族及び環状基を有することもできる。好ましくは、本発明のポリオールはＰＴＭＥＧを含む。適切なポリエステルポリオールとしては、ポリエチレンアジペートグリコール、ポリブチレンアジペートグリコール、ポリエチレンプロピレンアジペートグリコール、ｏ−フタレート−１，６−ヘキサンジオール、ポリ（ヘキサメチレンアジペート）グリコール及びこれらの混合物があるが、これらに限定されない。炭化水素鎖は、飽和又は不飽和結合を有することもできるし、置換又は非置換の芳香族及び環状基を有することもできる。適切なポリカプロラクトンポリオールとしては、１，６−ヘキサンジオール誘導ポリカプロラクトン、ジエチレングリコール誘導ポリカプロラクトン、トリメチロールプロパン誘導ポリカプロラクトン、ネオペンチルグリコール誘導ポリカプロラクトン、１，４−ブタンジオール誘導ポリカプロラクトン、ＰＴＭＥＧ誘導ポリカプロラクトン及びこれらの混合物があるが、これらに限定されない。炭化水素鎖は、飽和又は不飽和結合を有することもできるし、置換又は非置換の芳香族及び環状基を有することもできる。適切なポリカーボネートとしては、ポリフタレートカーボネート及びポリ（ヘキサメチレンカーボネート）グリコールがあるが、これらに限定されない。
【００３２】
有利には、硬化剤はポリジアミンである。好ましいポリジアミンとしては、ジエチルトルエンジアミン（「ＤＥＴＤＡ」）、３，５−ジメチルチオ−２，４−トルエンジアミン及びその異性体、３，５−ジエチルトルエン−２，４−ジアミン及びその異性体、たとえば３，５−ジエチルトルエン−２，６−ジアミン、４，４′−ビス−（sec−ブチルアミノ）−ジフェニルメタン、１，４−ビス−（sec−ブチルアミノ）−ベンゼン、４，４′−メチレン−ビス−（２−クロロアニリン）、４，４′−メチレン−ビス−（３−クロロ−２，６−ジエチルアニリン）（「ＭＣＤＥＡ」）、ポリテトラメチレンオキシド−ジ−ｐ−アミノベンゾエート、Ｎ，Ｎ′−ジアルキルジアミノジフェニルメタン、ｐ，ｐ′−メチレンジアニリン（「ＭＤＡ」）、ｍ−フェニレンジアミン（「ＭＰＤＡ」）、メチレン−ビス２−クロロアニリン（「ＭＢＯＣＡ」）、４，４′−メチレン−ビス−（２−クロロアニリン）（「ＭＯＣＡ」）、４，４′−メチレン−ビス−（２，６−ジエチルアニリン）（「ＭＤＥＡ」）、４，４−メチレン−ビス−（２，３−ジクロロアニリン）（「ＭＤＣＡ」）、４，４′−ジアミノ−３，３′−ジエチル−５，５′−ジメチルジフェニルメタン、２，２′，３，３′−テトラクロロジアミノジフェニルメタン、トリメチレングリコールジ−ｐ−アミノベンゾエート及びこれらの混合物があるが、これらに限定されない。好ましくは、本発明の硬化剤は、３，５−ジメチルチオ−２，４−トルエンジアミン及びその異性体を含む。適切なポリアミン硬化剤は、第一級及び第二級アミンを含む。
【００３３】
加えて、他の硬化剤、たとえばジオール、トリオール、テトラオール又はヒドロキシ終端化硬化剤を前述のポリウレタン組成物に加えてもよい。適切なジオール、トリオール及びテトラオール群は、エチレングリコール、ジエチレングリコール、ポリエチレングリコール、プロピレングリコール、ポリプロピレングリコール、低分子量ポリテトラメチレンエーテルグリコール、１，３−ビス（２−ヒドロキシエトキシ）ベンゼン、１，３−ビス−［２−（２−ヒドロキシエトキシ）エトキシ］ベンゼン、１，３−ビス−｛２−［２−（２−ヒドロキシエトキシ）エトキシ］エトキシ｝ベンゼン、１，４−ブタンジオール、１，５−ペンタンジオール、１，６−ヘキサンジオール、レソルシノール−ジ−（β−ヒドロキシエチル）エーテル、ヒドロキノン−ジ−（β−ヒドロキシエチル）エーテル及びこれらの混合物を含む。好ましいヒドロキシ終端化硬化剤としては、１，３−ビス（２−ヒドロキシエトキシ）ベンゼン、１，３−ビス−［２−（２−ヒドロキシエトキシ）エトキシ］ベンゼン、１，３−ビス−｛２−［２−（２−ヒドロキシエトキシ）エトキシ］エトキシ｝ベンゼン、１，４−ブタンジオール及びこれらの混合物がある。ヒドロキシ終端化硬化剤及びアミン硬化剤は、いずれも、１個以上の飽和、不飽和、芳香族及び環状基を含むことができる。さらには、ヒドロキシ終端化硬化剤及びアミン硬化剤は、１個以上のハロゲン基を含むことができる。ポリウレタン組成物は、硬化剤のブレンド又は混合物で形成することができる。しかし、望むならば、ポリウレタン組成物は、１種の硬化剤で形成することもできる。
【００３４】
本発明の好ましい実施態様では、ポリマー材料５２は、たとえば、ポリウレタン、熱硬化性樹脂及び熱可塑性樹脂、ポリカーボネート、ポリエステル、シリコーン、ポリイミド及びポリスルホンで形成することができる。ポリマー材料５２のための他の典型的な材料としては、ポリ塩化ビニル、ポリアクリロニトリル、ポリメチルメタクリレート、ポリフッ化ビニリデン、ポリエチレンテレフタレート、ポリエーテルエーテルケトン、ポリエーテルケトン、ポリエーテルイミド、エチルビニルアセテート、ポリ酪酸ビニル、ポリ酢酸ビニル、アクリロニトリルブタジエンスチレン、フッ素化エチレンプロピレン及びペルフルオロアルコキシポリマーならびにこれらの組み合わせがあるが、これらに限定されない。好ましいポリマー材料５２はポリウレタンである。
【００３５】
次に図５を参照すると、本発明のストライエーション減少研磨パッドを使用するＣＭＰ装置７３が示されている。装置７３は、半導体ウェーハ８３を研磨プラテン９１に対して保持する又は押し当てるためのウェーハキャリヤ８１を含む。研磨プラテン９１は、本発明のストライエーション減少研磨パッド４をはじめとする積層研磨パッド１を備えている。先に論じたように、パッド１は、プラテン９１の表面と対面する下層２と、ウェーハ８３を研磨するために化学研磨スラリーとともに使用される研磨パッド４とを有する。図示しないが、研磨流体又はスラリーを供給するための手段をこの装置とともに使用することができることが理解されよう。プラテン９１は通常、その中心軸７９を中心に回転する。加えて、ウェーハキャリヤ８１は通常、その中心軸７５を中心に回転し、平行移動アーム７７によってプラテン９１の表面を平行移動する。図５には１個のウェーハキャリヤしか示されていないが、ＣＭＰ装置は、研磨プラテンの周囲に円周方向に離間した２個以上のウェーハキャリヤを有してもよいことが理解されよう。加えて、透明な穴８７がプラテン９１に設けられ、パッド１の窓１４に重なっている。したがって、透明な穴８７は、ウェーハ８３の研磨中に、正確な終点検出のために窓１４を介してウェーハ８３の表面へのアクセスを提供する。すなわち、レーザ分光光度計８９がプラテン９１の下方に設けられ、このレーザ分光光度計が、ウェーハ８３の研磨中に、正確な終点検出のためにレーザビーム８５を投射して透明な穴８７及び窓１４に通過させ、それらを通って跳ね返らせる。
【００３６】
したがって、本発明は、ケミカルメカニカル研磨パッドを形成する方法であって、ポリマー材料をタンクに供給するステップ、及び初期かさ密度を有する微小球を、プレナムの上方に設けられた多孔質膜をさらに含む貯蔵ホッパに供給するステップを含む方法を提供する。方法はさらに、ガス導入ラインを介して流動化ガス供給源をプレナムに接続するステップ、及びガスをプレナムに送り込むことによって微小球を流動化させ、初期かさ密度を下げるステップを提供する。加えて、方法はさらに、送り出しシステムを設けてポリマー材料及び微小球を混合機に送り出すステップ、ポリマー材料と微小球との混合物を形成するステップ、混合物を型に注入して成形物を形成するステップ、及び成形物を研磨パッドに切り出すステップを含む。
【図面の簡単な説明】
【００３７】
【図１】ストライエーションが減少した本発明の研磨パッドを示す。
【図２】本発明の研磨パッドを形成するための装置を示す。
【図３】本発明の研磨パッドを形成する方法を示す。
【図４】本発明の研磨パッドを形成するための装置のもう一つの実施態様を示す。
【図５】本発明の研磨パッドを使用するＣＭＰシステムを示す。
【図１】
2006104467.tif 000002
【図２】
2006104467.tif 000003
【図３】
2006104467.tif 000004
【図４】
2006104467.tif 000005
【図５】
2006104467.tif 000006
【外国語明細書】
1. Title of Invention
2006104467.tif 000007
2. Detailed Description of Invention
2006104467.tif 000008
2006104467.tif 000009
2006104467.tif 000010
2006104467.tif 000011
2006104467.tif 000012
2006104467.tif 000013
2006104467.tif 000014
2006104467.tif 000015
2006104467.tif 000016
2006104467.tif 000017
2006104467.tif 000018
2006104467.tif 000019
3. Brief Description of Drawings
2006104467.tif 000020
1.Claims
2006104467.tif 000021
2006104467.tif 000022
1. Abstract
2006104467.tif 000023
2. Representative Drawing
None
2006104467.tif 000024
2006104467.tif 000025
2006104467.tif 000026
2006104467.tif 000027
2006104467.tif 000028